실시 예 1 에서 얻 어 진 전이 금속 화합물 ( 화합물 1 - 37 ) 을 이용 하 여 폴리올레핀 을 중합 하 였 다 . 구체 적 으로 , 중합 에 는 2 - 리터 오토클레이브 반응기 를 이용 하 였 다 . 사용 한 모든 시약 은 글로브 박스 ( glove box ) 또는 쉬 렌크 기술 ( Schlenk technique ) 을 사용 하 여 비활성 조건 에서 진행 하 였 다 . 100 ℃ 에서 약 20 분 동안 진공 으로 수분 및 산소 등 의 이물 을 제거 한 후 , 반응기 에 헥산 1 리터 를 주입 하 고 200 rpm 으로 교반 하 여 중합 온도 인 80 ℃ 까지 상승 시켰 다 . 그 후 , 화합물 1 - 37 과 조촉매 로서 메틸 알 루미 녹산 ( MAO ) 을 Al / Zr = 2 , 000 비율 로 혼합 하 여 미리 준비 한 촉매 를 반응기 에 투입 하 였 다 . 헥산 증기압 을 포함 하 여 1 kgf / ㎠ 이 되 도록 질소 를 주입 한 후 , 에틸렌 을 4 kgf / ㎠ 으로 주입 하 여 총 기압 을 5 kgf / ㎠ 으로 맞추 었 다 . 반응기 를 1 , 000 rpm 으로 교반 하 면서 1 - 헥 센 을 가하 여 15 분 동안 중합 을 진행 하 였 다 . 중합 완료 후 , 반응 가스 를 벤트 하 고 반응기 를 열 어 생성 된 수지 를 얻 었 다 . 수지 를 24 시간 이상 건조 한 후 물 성 을 측정 하 였 다 . 사용 된 촉매 와 1 - 헥 센 의 양 은 아래 표 1 에 나타내 었 다 .